(57)【特許請求の範囲】
【請求項１】
ポリエステル長繊維で構成されてなるポリエステル不織布において、不織布全体に亘って、不織布の一方向に山部と谷部とが交互に波形状の凹凸を有してなる波形状凹凸不織布であり、
前記ポリエステル長繊維の横断面形状は、略Ｙ字の下端で上下左右に連結した
0006591884.tif 000004
形状（以下、「略Ｙ４形状」という。）であり、
ポリエステル長繊維の単繊維繊度が、１０デシテックス以上であり、
波形状凹凸不織布の上面または下面に、短繊維ウェブが積層され、短繊維ウェブを構成する短繊維同士は交絡により一体化し、
短繊維ウェブと波形状凹凸不織布とは、波形状凹凸不織布の山部または谷部に接する短繊維ウェブを構成する短繊維が波形状凹凸不織布の山部の略頂点または谷部の略頂点に絡み付き、積層一体化していることを特徴とする嵩高性積層不織布。
【請求項２】
波形状凹凸不織布の山の高さが４００μｍ以上、
隣り合う山と山の距離が０．５〜３ｍｍであることを特徴とする請求項１記載の嵩高性積層不織布。
【請求項３】
ポリエステル長繊維が、略Ｙ４形状の各々の略Ｖ字部が低融点ポリエステルよりなり、その他の略＋字部が高融点ポリエステルよりなる複合型ポリエステル長繊維であり、
不織布は、圧着部と非圧着部とを有し、圧着部では、該低融点ポリエステルを介して、該ポリエステル長繊維相互間が接着されていることを特徴とする請求項１または２記載の嵩高性積層不織布。
【請求項４】
横断面形状が略Ｙ字の下端で上下左右に連結した
0006591884.tif 000005
形状（以下、「略Ｙ４形状」という。）であり、単繊維繊度が１０デシテックス以上であるポリエステル長繊維が多数本堆積してなるウェブを、熱エンボス装置に導入して、部分的に圧着してなる圧着部を形成させて、ポリエステル長繊維相互間を熱接着により一体化させ、ついで、座屈加工機に導入し座屈処理を施し、不織布全体に亘って、不織布の一方向に山部と谷部とを交互に形成させて波形状凹凸不織布を得、
次いで、得られた波形状凹凸不織布の片面に短繊維ウェブを載置して積層体を得、
積層体の短繊維ウェブ側から高圧水流を施して、短繊維ウェブの構成繊維同士を交絡させるとともに、波形状凹凸不織布の山部の頂点に接している短繊維とポリエステル長繊維とを交絡させて、波形状凹凸不織布と短繊維ウェブとを交絡により一体化させることを特徴とする嵩高性積層不織布の製造方法。
【発明の詳細な説明】
【技術分野】
【０００１】
本発明は、嵩高性に優れた積層不織布に関するものである。
【背景技術】
【０００２】
従来より、不織布は、土木資材、農業資材、工業資材、家庭用品等の様々な分野における各種の用途に使用されている。また、各種の用途に適用する際には、その用途における要求性能に応じた機能を有する不織布が用いられる。
【０００３】
ところで、本発明者は、特殊な横断面形状を持つポリエステル不織布を開発した（特許文献１）。これは、ポリエステル長繊維を構成繊維とする不織布であって、該ポリエステル長繊維の横断面形状が、略Ｙ字の下端で上下左右に連結した
0006591884.tif 000002
形状（以下、「略Ｙ４形状」という。）であることを特徴とするポリエステル不織布というものである。かかるポリエステル不織布は、高剛性であるという特性を持っている。
【先行技術文献】
【特許文献】
【０００４】
【特許文献１】特開２０１３−７６１８２号公報
【発明の概要】
【発明が解決しようとする課題】
【０００５】
本発明者は、上記ポリエステル不織布を用いて種々研究を行っていたところ、このポリエステル不織布に座屈処理を施すと、厚み方向に圧縮しても座屈加工による山部と谷部の形状が変形しにくく、また、変形しても回復性が高い不織布が得られることを見出した。そして、この座屈加工を施してなる不織布に、短繊維ウェブを積層して高圧水流を施したところ、座屈加工を施した不織布は、凹凸を維持した状態で、積層した短繊維ウェブと絡み一体化していた。すなわち、高圧水流の圧力が加わった場合でも、歪むことなく凹凸形状を維持し、嵩高性の高い積層不織布を得られることを見出した。
【０００６】
本発明はかかる知見に基づくものである。したがって、本発明の課題は、嵩高性に優れる積層不織布を得ることにある。
【課題を解決するための手段】
【０００７】
本発明は、ポリエステル長繊維で構成されてなるポリエステル不織布において、不織布全体に亘って、不織布の一方向に山部と谷部とが交互に波形状の凹凸を有してなる波形状凹凸不織布であり、
前記ポリエステル長繊維の横断面形状は、略Ｙ字の下端で上下左右に連結した
0006591884.tif 000003
形状（以下、「略Ｙ４形状」という。）であり、
ポリエステル長繊維の単繊維繊度が、１０デシテックス以上であり、
波形状凹凸不織布の上面または下面に、短繊維ウェブが積層され、短繊維ウェブを構成する短繊維同士は交絡により一体化し、
短繊維ウェブと波形状凹凸不織布とは、波形状凹凸不織布の山部または谷部に接する短繊維ウェブを構成する短繊維が波形状凹凸不織布の山部の略頂点または谷部の略頂点に絡み付き、積層一体化していることを特徴とする嵩高性積層不織布を要旨とする。
【０００８】
また、本発明は、横断面形状が略Ｙ４形状であり、単繊維繊度が１０デシテックス以上であるポリエステル長繊維が多数本堆積してなるウェブを、熱エンボス装置に導入して、部分的に圧着してなる圧着部を形成させて、ポリエステル長繊維相互間を熱接着により一体化させ、ついで、座屈加工機に導入し座屈処理を施し、不織布全体に亘って、不織布の一方向に山部と谷部とを交互に形成させて波形状凹凸不織布を得、
次いで、得られた波形状凹凸不織布の片面に短繊維ウェブを載置して積層体を得、
積層体の短繊維ウェブ側から高圧水流を施して、短繊維ウェブの構成繊維同士を交絡させるとともに、波形状凹凸不織布の山部の頂点に接している短繊維とポリエステル長繊維とを交絡させて、波形状凹凸不織布と短繊維ウェブとを交絡により一体化させることを特徴とする嵩高性積層不織布の製造方法を要旨とする。
【０００９】
まず、本発明で用いられるポリエステル長繊維について説明する。このポリエステル長繊維は、その横断面形状に特徴を有するものである。この横断面形状は、図１に示すような略Ｙ字を四個持つものである。そして、略Ｙ字の下端１で上下左右に連結して、図２に示すような略Ｙ４形状となっている。この略Ｙ４形状は、四個の凹部２と八個の凸部３と四個の小凹部４とを有している。このように多数の凹部２、多数の小凹部４、多数の凸部３を持っており、嵩高性に優れている。また、四個の凹部２の箇所に塵埃が捕捉されやすく、塵埃除去性に優れている。そして、中央の略＋字部５と、略＋字部５の各先端に連結された四個の略Ｖ字部６により、高剛性となっている。すなわち、六角形やＹ字等の単なる異形ではなく、剛性の高い略＋字部５と略Ｖ字部６の組み合わせによって、より高剛性となるのである。かかるポリエステル長繊維を集積して、高剛性のポリエステル不織布を準備する。特に、ポリエステル長繊維相互間を熱融着等により結合して、嵩高で且つ高剛性のポリエステル不織布を準備することができる。長繊維相互間の結合は、熱エンボス装置に導入して、部分的に熱と圧力を加えて、圧着部を形成させて、ポリエステル長繊維相互間を熱接着により一体化させることが好ましい。
【００１０】
ポリエステル長繊維は、一種類のポリエステルからなるものでもよいが、低融点ポリエステルと高融点ポリエステルとを組み合わせるのが好ましい。すなわち、ポリエステル長繊維の横断面形状の略Ｖ字部６が低融点ポリエステルで形成され、略＋字部５が高融点ポリエステルで形成された複合型するのが好ましい。複合型ポリエステル長繊維を集積した後、低融点ポリエステルを軟化又は溶融させた後、固化させることにより、ポリエステル長繊維相互間が低融点ポリエステルによって熱融着されたポリエステル不織布が得られるからである。また、ポリエステル不織布を構成するポリエステル長繊維の繊度は、１０デシテックス以上とする。繊度が１０デシテックス未満になると、長繊維の剛性が低下する傾向が生じ、ひいてはポリエステル不織布の剛性も低下する傾向が生じ、形成してなる波形状を維持しにくくなる。また、ポリエステル不織布の目付は、１５〜２００ｇ／ｍ2であるのが好ましい。目付が１５ｇ／ｍ2未満になると、ポリエステル不織布の剛性が低下する傾向が生じる。目付の上限は特に限定されないが、座屈加工によって、良好な波形状の山部と谷部を形成するためには、厚みが大きすぎないほうがよいため、２００ｇ／ｍ2程度がよい。なお、本発明で用いるポリエステル不織布の詳細については、上記した特許文献１に詳述されている。
【００１１】
本発明におけるポリエステル不織布は、不織布全体に亘って、不織布の一方向に山部と谷部とが交互に波形状の凹凸として形成されている。不織布全体に亘って一方向に交互に波形状の凹凸が形成されているとは、一方向に進行する波状の凹凸（起伏）が形成されているという意味であり、一方向に波立っており、一つの波の山および谷は一方向と直交する方向に連続している。そして、不織布の一部分にこの波形状が付与されているのではなく、不織布全体に波形状が付与されている。
【００１２】
このような波形状の凹凸が形成されてなる波形状凹凸不織布は、以下の方法により製造することができる。すなわち、上記したポリエステル不織布を準備し、この不織布の一方向に座屈処理を施す。一般には、ポリエステル不織布の長手方向となる機械方向に座屈処理を施す。座屈処理は、ポリエステル不織布を一定の供給速度で進行させて、この供給速度よりも遅い速度で排出させることによって行うことができ、この速度差に応じて、ポリエステル不織布に曲げモーメントが働き、座屈処理が行われるのである。座屈処理を施す装置は、マイクレックス社製のマイクロクレーパー機を用いるとよい。マイクロクレーパー機によれば、ポリエステル不織布を、まず一対の供給ローラーを通し、レターダーに押し込む。この際、一対の供給ローラーの表面を若干加熱（例えば４０〜１００℃程度）しておいて、ポリエステル不織布を構成する長繊維が座屈しやすいようにしておいてもよい。レターダーに押し込まれることによって、ポリエステル不織布は導入された方向に座屈処理が施されて、波状起伏が生じる。従って、波形状の山の高さやピッチ（山と山との距離）は、供給速度  と排出速度の差及びレターダーの間隔等によって、任意に決定できるのである。
【００１３】
そして、この座屈処理による波状起伏が生じている間に（波状起伏が消失しないうちに）、熱処理装置に通して熱処理し、形状を固定することがよい。熱処理は、ポリエステル不織布を構成している長繊維の融点以下の温度で行う。融点以上の温度で熱処理を行うと、長繊維が溶融する恐れがあり、得られる不織布の風合いが低下する恐れがある。また、この熱処理は、無押圧下で行う。押圧すると、座屈処理により生じた波状起伏が消失してしまう恐れがある。この熱処理によって、座屈処理により生じた波形状が不織布に熱固定されて、その形態が保持される。
【００１４】
以上のような座屈処理をポリエステル不織布に施すことによって、波形状凹凸不織布を得ることができる。
【００１５】
本発明の積層不織布は、上記した波形状凹凸不織布の少なくとも片面に短繊維ウェブが積層されている。そして、短繊維ウェブを構成する短繊維同士は交絡により一体化し、短繊維ウェブと波形状凹凸不織布とは、波形状の凹凸不織布の山部の頂点または谷部の頂点に接する短繊維ウェブを構成する短繊維が波形状凹凸不織布の山部の略頂点または谷部の略頂点に絡み付き一体化している。
【００１６】
波形状凹凸不織布の両面に短繊維ウェブが積層されてなるときは、上面に位置する短繊維ウェブは、波形状凹凸不織布の山部の頂点に接し、山部の略頂点の長繊維と短繊維とが絡み、下面に位置する短繊維ウェブは、波形状凹凸不織布の谷部の頂点に接し、谷部の略頂点の長繊維と短繊維とが絡む。そして、短繊維ウェブと波形状凹凸不織布とは、山部または谷部の略頂点と絡み合うことにより、山部の頂点付近または谷部の頂点付近と接してその箇所と交絡一体化しているが、山部の頂点付近以外の箇所および谷部の頂点付近以外の箇所とは接することなく、短繊維ウェブとの間に空隙が存在する。
【００１７】
すなわち、本発明の積層不織布は、波形状凹凸不織布が中芯となり、片面または両面より、短繊維ウェブからなる平らなライナーを積層または挟みこんだ立体構造となり、いわゆるダンボール構造を構成し、嵩高性に優れるのである。
【００１８】
波形状凹凸不織布の少なくとも片面に積層される短繊維ウェブとしては、水流交絡処理における水流の作用によって、繊維が動き、交絡することができるものであればよく、その素材としては、コットン、レーヨンやリヨセル、天然パルプ等のセルロース系繊維、ポリエステルやポリオレフィン等の熱可塑性繊維等が挙げられる。また、短繊維ウェブ中に熱バインダー繊維を適宜混合してもよい。熱バインダー繊維を混合した場合、ポリエステル不織布と短繊維ウェブとを交絡一体化した後に、熱処理を施して熱バインダー繊維を溶融軟化させて、短繊維同士や短繊維と長繊維とを熱接着することにより、より一層形態安定性に優れた積層不織布が得られる。短繊維の繊維長は、交絡性を考慮して、５〜７０ｍｍ程度がよい。短繊維ウェブの目付は特に限定されず、所望により適宜選択すればよいが、１５〜１００ｇ／ｍ２程度がよい。
【００１９】
積層不織布において、波形状凹凸不織布の波を形成している山の高さは、４００μｍ以上であることが好ましい。波を形成している山の高さとは、波の起伏の高さであり、波の山と谷との距離であり、波形状凹凸不織布の厚みである。山の高さが５００μｍ以上とすることで、より嵩高性が向上する。山の高さの上限は、適宜設計すればよいが、形状維持性を考慮すると、１５００μｍ程度がよい。なお、積層不織布における波形状凹凸不織布の山の高さは、無荷重下での厚みをいう。  積層不織布において、波形状を形成する山と山との間隔（あるいは谷と谷との間隔）は、０．５〜３ｍｍである。山と山との間隔（距離）は、拡大投影機を用いて、積層不織布断面より任意の１０箇所を選択して、隣り合う山と山の間の距離を測定し、その平均値を求める。山と山との間隔が０．５ｍｍｍより小さいと、山の形状がシャープであり、山底の長さに対して山の頂点部の高さの比が大きいものであり、このような形状を維持するためには、長繊維に極めて過大な曲げモーメントを付加して折り曲げることを要することになり、山谷の形状を付与する際に長繊維が損傷しやすい。また、山と山との距離が３ｍｍ以下とすることにより、山と山との間隔または谷と谷との間隔が長くなりすぎず、所望の嵩高性を積層不織布に付与できる。
【００２０】
本発明の積層不織布は、以下の方法により得ることができる。すなわち、前記した波形状凹凸不織布の少なくとも片面に短繊維ウェブを載置して積層体を得、この積層体をメッシュ状支持体に担持し、積層体の短繊維ウェブ側から高圧水流を施して、短繊維ウェブの構成繊維同士を交絡させるとともに、波形状凹凸不織布の山部に接している短繊維とポリエステル長繊維とを交絡させて、波形状凹凸不織布と短繊維ウェブとを交絡により一体化させる。
【００２１】
波形状凹凸不織布の両面に短繊維ウェブを積層する場合は、高圧水流は、積層体の両面より施す。
【００２２】
この高圧水流は、孔径０．０５〜２．０ｍｍの噴射孔が、噴射孔間隔０．０５〜１０ｍｍで一列又は複数列配置されている噴射装置を用い、水を噴射孔から１．５〜３０ＭＰａの圧力で噴射して得られるものである。そうすると、高圧水流はウェブに衝突して、短繊維に運動エネルギーを与える。この運動エネルギーにより、短繊維ウェブ内の短繊維同士が交絡し、また、短繊維は、波形状凹凸不織布を構成する長繊維に絡む。このとき、短繊維は、波形状凹凸不織布の凹凸の頂点付近の長繊維と絡み、頂点以外の箇所とは絡まず、波形状凹凸不織布の凹凸形状は、交絡前のその形態をほぼ維持する。高圧水流を施した際にそのような現象が生じるのは、波形状凹凸不織布の構成繊維が特殊な横断面形状となっているので、構成繊維相互間に大きな空隙が形成されており、高圧水流の通過性がよく、高圧水流による圧をまともに受けずに、凹凸形状が歪みにくいこと、および、特殊な横断面形状により剛性に優れるため、不織布自体も高剛性であり、高圧水流による圧を受けたとしても、それによって歪や変形が生じにくいため、凹凸形状を維持し、凹凸の頂点部付近にて接している短繊維と絡むのである。たとえば、横断面形状が略円形である長繊維を構成繊維と不織布であって、同様に波形状凹凸の凹凸形状が形成してなる不織布を用いると、構成繊維相互間に大きな空隙が形成されず、剛性も低いために、高圧水流による加圧によって、凹凸形状を維持できず、歪んで厚みが減少し、凹凸形状付与前の平坦な不織布の形状に近くなり、その形態で短繊維と絡むこととなるため、得られる積層不織布は、空隙部が小さく、厚みが小さく、嵩高性に劣るものとなる。
【００２３】
本発明の積層不織布は、ポリエステル不織布が有する波形状の凹凸を維持した状態で片面または両面に積層された短繊維ウェブを良好に積層一体化しているため、段ボールのごとき形態であり、嵩高性、クッション性に優れ、ボリューム感があり、通気性に優れるとともに、形態安定性、形態維持性に優れる。嵩高性や形態安定性を利用して、クッション材や緩衝材、衝撃吸収材、吸音材、フィルター材等の様々な分野に適用しうるものである。
【発明の効果】
【００２４】
本発明の積層不織布は、特定の異型断面を有する長繊維によって構成される高剛性のポリエステル不織布に、不織布の一方向に山部と谷部とが交互に波形状の凹凸として形成されており、この形状を維持した状態で、ポリエステル不織布の片面または両面に、短繊維ウェブが積層されて、交絡により一体化している。ポリエステル不織布自体が、高剛性であることから、形成された波形状の凹凸は、積層不織布の厚み方向に荷重を掛けても凹凸の形状を維持し、消失しにくく、嵩高性を良好に維持する。例えば、通常、長尺の不織布はロール巻きにして保管や搬送がされ、特にロール巻の中心部に近いほど厚み方向に荷重がかかるため変形しやすいが、本発明の積層不織布は、荷重をかけても凹凸の形状が消失しにくいため、当初の波形状の凹凸を維持することができる。
【実施例】
【００２５】
以下、実施例により本発明を具体的に説明するが、本発明は実施例に限定されるものではない。なお、実施例における特性値は、以下により求めた。
（１）ポリエステルの極限粘度［η］：フェノールを四塩化エタンとの等質量比の混合溶媒１００ｃｃに試料０．５ｇを溶解し、測定した。
（２）融点：パーキンエルマー社製の示差走査熱量計ＤＳＣ−７型を用い、昇温速度２０℃／分で測定した。
（３）不織布または積層不織布の厚み（μｍ）：標準状態の資料から、縦１０ｃｍ×横１０ｃｍの資料片１０点を作成し、ＪＩＳ  Ｌ  １９１３  ６．１Ａ法に準拠し、ダイヤルシックネスゲージ（プレッサーフード２５ｍｍφ、加重１．９６ｋＰａ）を用いて、それぞれの厚みを測定し、その平均値を不織布の厚みとした。
（４）不織布を構成する長繊維の単繊維繊度（ｄｔｅｘ）：温度２０℃、湿度６０％の環境下で１昼夜保管した長さ１．８ｍの資料５点の質量について、上皿天秤（Ｍｅｔｔｌｅｒ  ＡＥ５０）を用いて測定し、その平均値より単繊維繊度を求めた。
【００２６】
実施例１
［ポリエステル不織布の準備］
ジカルボン酸成分としてテレフタル酸（ＴＰＡ）９２ｍｏｌ％及びイソフタール酸（ＩＰＡ）８ｍｏｌ％を用い、ジオール成分としてエチレングリコール（ＥＧ）１００ｍｏｌ％を用いて共重合し、低融点ポリエステル（相対粘度〔ηｒｅｌ〕１．４４、融点２３０℃）を得た。この低融点ポリエステルに、結晶核剤として４．０質量％の酸化チタンを添加して、低融点ポリエステル重合体を準備した。一方、ジカルボン酸成分としてテレフタル酸（ＴＰＡ）１００ｍｏｌ％とジオール成分としてエチレングリコール（ＥＧ）１００ｍｏｌ％を用いて共重合し、高融点ポリエステル重合体（ポリエチレンテレフタレート、相対粘度〔ηｒｅｌ〕１．３８、融点２６０℃）を準備した。そして、図３に示したノズル孔を用い、Ｖ字部に低融点ポリエステル樹脂を供給し、＋字部に高融点ポリエステル樹脂を供給して、紡糸温度２８５℃、単孔吐出量８．３３ｇ／分で溶融紡糸した。なお、低融点ポリエステル樹脂の供給量と高融点ポリエステル樹脂の供給量の重量比は、１：２であった。
【００２７】
ノズル孔から排出されたフィラメント群を、２ｍ下のエアーサッカー入口に導入し、複合型ポリエステル長繊維の繊度が１７デシテックスとなるように牽引した。エアーサッカー出口から排出された複合型ポリエステル長繊維群を開繊装置にて開繊した後、移動するネット製コンベア上に集積し、繊維ウェブを得た。この繊維ウェブを、表面温度が２１３℃のエンボスロール（各エンボス凸部先端の面積は０．７ｍｍ2で、ロール全面積に対するエンボス凸部の占める面積率は１５％）とフラットロールからなる熱融着装置に導入し、両ロール間の線圧４９０Ｎ／ｃｍの条件として、複合型ポリエステル長繊維相互間を低融点成分で熱融着して、目付４０ｇ／ｍ2、厚み（荷重１．９６ｋＰａ）３４１μｍのポリエステル不織布を得た。
【００２８】
［波形状の凹凸を形成させた不織布の製造］
上記したポリエステル不織布を、マイクレックス社製のマイクロクレーパー機に導入した。すなわち、ポリエステル不織布の機械方向に沿って、マイクロクレーパー機に導入して、不織布の機械方向に山部と谷部とが交互に波形状の凹凸として形成させた。なお、マイクロクレーパー機における供給ローラーの表面温度は４０℃に設定した。
得られた波形状凹凸不織布は、目付５１．５ｇ／ｍ2、山の高さ（荷重１．９６ｋＰａ）８７０μｍ、山と山との距離は１．７ｍｍであった。
【００２９】
また、圧縮に対する形態保持性（圧縮歪）を評価するために、波形状凹凸不織布を平板に挟んで、２２．５４ｋＰａの荷重を加えて厚みの変化を確認した。すなわち、上記した荷重１．９６ｋＰａでの厚みに対して、荷重２４．５ｋＰａかけた際の厚みの減少率を算出したところ、２１．５３％であり、大きく荷重をかけた際でも、凹凸を維持していた。また、かけた荷重２２．５４ｋＰａを解放した後の厚み（荷重１．９６ｋＰａ）を測定したところ、８２０μｍであり、荷重をかけた後の形態回復性にも優れていた。
【００３０】
［積層不織布の製造］
この波形状凹凸不織布の片面に、目付３０ｇ／ｍ2のコットン繊維１００質量％からなるコットン繊維ウェブを積層し、コットン表面ウェブ／波形状凹凸不織布なる積層体を得た。コットン繊維ウェブは、精錬・漂白したコットン繊維（繊維長約２５〜３５ｍｍ）を用いて、大和機工株式会社製のサンプルローラーカード機にて開繊集積して得たものである。この積層体を１００メッシュのステンレスネット上に載せ、ノズル径０．１３ｍｍ、水圧４．１７ＭＰａの条件で、コットン表面ウェブ側から高圧水流を施して、２層が一体化し、乾燥工程を経て、積層不織布を得た。
【００３１】
得られた積層不織布は、厚み（荷重１．９６ｋＰａ）が１０１０μｍ、積層不織布における波形状凹凸不織布の山の高さ(無荷重下)は７５０μｍ、山と山の距離が１．８５ｍｍ、目付は９１．８ｇ／ｍ2であり、嵩密度が０．０９１ｇ／ｃｍ３の嵩高性に優れたものであった。
【００３２】
また、この積層不織布の圧縮に対する形態保持性（圧縮歪）を評価するために、平板に挟んで、２２．５４ｋＰａの荷重を加えて厚みの変化を確認した。すなわち、上記した荷重１．９６ｋＰａでの厚みに対して、荷重２４．５ｋＰａかけた際の厚みの減少率を算出したところ、９．７％であり、大きく荷重をかけた際でも、凹凸を維持し、嵩を維持していた。また、かけた荷重２２．５４ｋＰａを解放した後の厚み（荷重１．９６ｋＰａ）を測定したところ、９１５μｍであり、荷重をかけた後の形態回復性にも優れていた。
【００３３】
比較例１
［長繊維不織布の製造］
融点２６０℃、極限粘度［η］０．７０ポリエチレンテレフタレートを準備し、公知の溶融紡糸装置を用い、繊維の横断面が円形となる紡糸孔を３０個備えた紡糸口金より、紡糸温度２８０℃でポリエステル長繊維を溶融紡出した。紡糸口金とエアーサッカーまでの距離は１４０ｃｍに設定し、紡出長繊維をエアーサッカーに導入した。このとき、ひとつのエアーサッカーに３０本の長繊維を導入した。そして、エアーサッカーにて、長繊維の繊度が３．０デシテックスとなるように紡糸速度５０００ｍ／分で牽引し、紡出長繊維は、開繊装置でばらばらになるように開繊させた後、コンベアネット上に捕集・堆積させて、長繊維ウェブを得た。得られた長繊維ウエブを、エンボスロール（エンボスロールの凸部の面積０．４２ｍｍ2、面積率３７％）とフラットロールとからなる熱エンボス装置に導き、両ロールの表面温度２３５℃、線圧４９０Ｎ／ｃｍの条件下で部分的に熱圧接処理を施し、目付４０ｇ／ｍ2、厚み（荷重１．９６ｋＰａ）２４８μｍの長繊維不織布を得た。この長繊維不織布は、構成繊維である長繊維の横断面が円形であり、単繊維繊度が小さいため、実施例１で用いたポリエステル不織布に比べて、剛性も低いものであった。
【００３４】
［波形状の凹凸を形成させた不織布の製造］
得られた上記した比較例の長繊維不織布を、マイクレックス社製のマイクロクレーパー機に導入した。導入する際の条件は、実施例１と同様として、不織布の機械方向に山部と谷部とが交互に波形状の凹凸として形成させた。
得られた不織布は、目付６０．８９ｇ／ｍ2、山の高さ（荷重１．９６ｋＰａ）７８０μｍ、山と山との距離は１．３９ｍｍであった。
【００３５】
また、圧縮に対する形態保持性（圧縮歪）を評価するために、不織布を平板に挟んで、荷重を２４．５ｋＰａかけて厚みの変化を確認したところ、厚みの減少率は２９．０％であり、実施例と比べて大きく変形していた。
【００３６】
［積層不織布の製造］
比較例１の波形状凹凸不織布の片面に、目付３０ｇ／ｍ2のコットン繊維１００質量％からなるコットン繊維ウェブを積層し、コットン表面ウェブ／波形状凹凸不織布なる積層体を得た。コットン繊維ウェブは、精錬・漂白したコットン繊維（繊維長約２５〜３５ｍｍ）を用いて、大和機工株式会社製のサンプルローラーカード機にて開繊集積して得たものである。この積層体を１００メッシュのステンレスネット上に載せ、ノズル径０．１３ｍｍ、水圧４．１７ＭＰａの条件で、コットン表面ウェブ側から高圧水流を施して、乾燥工程を経た。
【００３７】
得られた不織布は、コットンウェブ層と波形状凹凸不織布とにおいて、層間の繊維同士が交絡していなかったため、容易に２層の状態に剥離し、積層一体化したものではなく、かった。コットンウェブ層と波形状凹凸不織布とが重なりあっているものにすぎなかった。
【図面の簡単な説明】
【００３８】
【図１】本発明で用いるポリエステル長繊維の横断面形状である略Ｙ４形状の一つの略Ｙ字を示した図である。
【図２】本発明で用いるポリエステル長繊維の横断面形状である略Ｙ４形状を示した図である。
【図３】実施例１で用いたポリエステル不織布を製造するときに用いる紡糸孔の形状を示した図である。
【符号の説明】
【００３９】
１    ポリエステル長繊維の横断面形状である略Ｙ４形状の一つの略Ｙ字の下端
２    略Ｙ４形状で形成された凹部
３    略Ｙ４形状で形成された凸部
４    略Ｙ４形状で形成された小凹部
５    略Ｙ４形状中の略＋字部
６    略Ｙ４形状中の略Ｖ字部
【図１】
0006591884.tif 000006
【図２】
0006591884.tif 000007
【図３】
0006591884.tif 000008